FR 3028509 A1 20160520 FR 1460954 A 20141113 1 Domaine de l'invention La présente invention se rapporte aux matériaux de construction utilisés dans le domaine des infrastructures de transport (routes et voies ferrées), des remblais et des ouvrages supports de bâtiments et de génie civil, ces ouvrages, remblais et infrastructures étant nommés ci-après « ouvrages». En particulier, la présente invention concerne une composition de liant de géosynthèse à base d'un activateur alcalin et d'un composé silico-alumineux destiné par exemple aux traitements des sols et des matériaux granulaires. L'invention porte également sur un matériau comprenant ledit liant de géosynthèse et éventuellement des granulats. La présente invention a également trait au procédé de fabrication de la composition de liant de géosynthèse, ainsi qu'à un procédé de fabrication du matériau susmentionné. Etat de la technique Le traitement des sols et des matériaux granulaires avec un ou plusieurs liants hydrauliques est une technique qui consiste à incorporer, au sein de ces matériaux, ce ou ces éléments d'apport en présence d'eau (naturelle et/ou d'apport) et de les mélanger plus ou moins intimement in situ ou au sein d'une installation industrielle, jusqu'à l'obtention d'un matériau relativement « homogène » pour lui conférer des propriétés nouvelles. Il s'agit d'un traitement qui utilise les affinités chimiques des matériaux et du liant et qui permet d'améliorer le simple traitement mécanique, comme le compactage. Le traitement des matériaux pour l'exécution des remblais, couches de forme, et assises destinées à la réalisation des infrastructures de transport a pour objet de rendre utilisable un matériau qui ne présente pas les caractéristiques initiales requises sans modification de ses paramètres intrinsèques. Il a plusieurs raisons d'être : pour améliorer des sols trop humides, qu'il s'agisse du sol en place pour permettre la progression du chantier ou de sols à réutiliser en remblai ; pour réaliser des plates-formes rigides et stables aux intempéries pour la circulation de chantier et la mise en oeuvre d'une couche de fondation d'une chaussée ; ou encore pour constituer à partir de ces sols des remblais structurels, couches de fondation ou de base « d'ouvrages », tout en présentant de préférence des performances améliorées sur le long terme. Actuellement, les liants sont à base de chaux et/ou de liants hydrauliques produits par l'industrie cimentière. Ces liants sont principalement à base de clinker, de laitiers, de cendres volantes ou encore de pouzzolanes activés par de la chaux ou un composé sulfo-calcique. Le mécanisme de prise de ces liants hydrauliques est basé sur la dissolution des composés minéraux 3028509 2 et leur cristallisation dans le milieu aqueux. Les cristaux produits créent des liaisons entre les éléments de sols ou granulaires. Ces techniques de traitement des sols et des matériaux granulaires aux liants hydrauliques sont bien connues et codifiées. Ils font l'objet de normes et de guides. Leur usage est largement 5 répandu en France et dans de nombreux pays du monde. En effet, ils s'appliquent à froid et présente de nombreux avantages techniques et économiques. Ils permettent en effet de minimiser considérablement les extractions de granulats naturels. Cette diminution pouvant aller jusqu'à l'absence totale d'emploi de matériaux de carrière lorsque les conditions de traitement du sol en place sont favorables. La diminution de l'emploi de 10 matériaux de carrière permet conséquemment de diminuer les opérations de transport pour la construction des « ouvrages », ainsi que la gêne aux usagers des infrastructures de transports et aux riverains des chantiers. Cependant il arrive que le résultat escompté ne soit pas obtenu, voire que des désordres (gonflements) apparaissent et obligent à une reprise de l'ensemble d'un ouvrage. 15 Les désordres trouvent, par exemple, leur origine dans la cristallisation d'espèces sulfatées secondaires comme l'ettringite ou la thaumasite. Leur cristallisation est le résultat d'une chaîne de réaction qui met en oeuvre le plus souvent du gypse ou des sulfures naturellement présent dans de nombreux sols en présence d'eau. En particulier, l'ettringite a la propriété de gonfler en présence d'eau: il a été observé que la 20 variation du volume du minéral était de l'ordre de 30 %. Lorsque l'ettringite se forme dans un sol ou dans un matériau d'apport, celui-ci est rendu beaucoup moins stable : il y a ainsi des risques de gonflements dus au support pouvant parfois conduire à des éboulements et/ou des glissements de terrain. S'il s'agit d'un sol traité et/ou de matériaux d'apport pour la construction « d'ouvrages » ; ils peuvent alors présenter des fissures, crevasses et/ou des dénivellations préjudiciables à 25 l'exploitation de ces « ouvrages ». Par exemple, un sol comprenant environ 2 % en masse de sulfates est en général gonflant à moyen ou long terme par formation d'ettringite. Egalement, la présence de matières organiques, telles que des acides humiques ou fulviques, dans les sols/matériaux à traiter peuvent inhiber la prise des liants actuels. Lorsque de tels sols ou granulats sont rencontrés, il est préférable de les identifier avant 30 d'engager les travaux et de recourir à d'autres techniques de construction. Il est même parfois nécessaire d'éliminer les sols en place et de les substituer par des sols ou matériaux d'apport, pour la réalisation des remblais et de couches de forme. Ce type de solution est coûteux et augmente fortement l'impact sur l'environnement. La mise au point des techniques de traitement de ces sols et granulats impropres aux 35 traitements aux liants hydrauliques classiques a été recherchée, de façon à rendre possible leur emploi dans la construction routière. Différentes solutions ont ainsi été proposées à ce jour. 3028509 3 Le document FR 2 741 630 décrit notamment un procédé pour traiter un sol gonflant sur lequel est ajouté un mélange de chaux éteinte, d'hydroxyde d'aluminium et/ou d'un liant choisi parmi les laitiers, les pouzzolanes, les cendres volantes et les fumées de silice. Cependant, ce procédé présente l'inconvénient de ne pas apporter de résistance 5 mécanique suffisante et présente un coût de traitement trop élevé. Le document FR2 839 970 décrit un liant ou ciment géopolymèrique constitué d'une matrice vitreuse amorphe enrobant des particules de mellilite, des particules d'alumino-silicates et des particules de quartz, ces particules ayant un diamètre moyen inférieur à 50 microns. La matrice vitreuse amorphe est constituée par un composé géopolymère de type Poly(sialatedisiloxo), de 10 formule approchée (Na,K,Ca)(-Si-O-AI-O-Si-O-Si-O), ou (Na,K,Ca)-PSDS. Pour obtenir ce liant ou ciment géopolymèrique, on fait durcir un mélange réactionnel contenant : a) une roche résiduelle de type granit fortement altéré dans laquelle la kaolinisation est très avancée; b) un verre de mellilite de calcium dans lequel la partie verre est supérieure à 70% en masse par rapport à sa masse totale et c) un silicate alcalin soluble dans lequel le rapport 15 molaire (Na,K)20:Si02 est compris entre 0,5 et 0,8. Toutefois, ce liant ou ciment géopolymèrique présente l'inconvénient d'être assez corrosif et dangereux à utiliser. En outre, cette solution est coûteuse et les matières premières utilisées ne jouissent pas d'une forte disponibilité. Bien que ces liants de l'art antérieur aient permis des avancées, leur développement est 20 extrêmement limité ou nul à cause des inconvénients mentionnés ci-dessus, apportant donc plus de contraintes que de bénéfices. A ce jour, la règle générale est de ne pas traiter les sols et matériaux granulaires contenant des sulfates au-delà d'un certain pourcentage : 0,7 % est le seuil le plus couramment retenu. Il existe donc toujours un besoin pour de nouvelles compositions de liant qui permettent de 25 traiter des sols et/ou des matériaux granulaires contenant en particulier du soufre, tout en empêchant, de préférence, les effets secondaires rédhibitoires dus à leur emploi, tels que la formation d'ettringite ou de thaumasite. Le but de la présente invention est ainsi de proposer une nouvelle composition de liant évitant au moins en partie les inconvénients précités. 30 Résumé de l'invention A cet effet, la présente invention a pour objet une composition de liant de géosynthèse, comprenant au moins : un activateur alcalino-calcique comportant au moins de la chaux, telle que de la chaux 35 hydratée et un sel alcalin, et un composé silico-alumineux, 3028509 4 caractérisée en ce ledit composé silico-alumineux comprend une teneur en oxyde de calcium supérieure ou égale à 15%, en masse, par rapport à la masse totale dudit composé silicoalu mineux. Dans le cadre de la présente invention, on entend par «liant de géosynthèse », un liant 5 géopolysynthétique résultant d'une réaction de polycondensation minérale par activation alcaline, dite géosynthèse, par opposition aux liants traditionnels hydrauliques dans lesquels le durcissement est le résultat d'une hydratation des aluminates de calcium et des silicates de calcium. Pour le reste de la description, à moins qu'il n'en soit spécifié autrement, l'indication d'un 10 intervalle de valeurs « de X à Y » ou « entre X et Y », dans la présente invention, s'entend comme incluant les valeurs X et Y. La composition de liant de géosynthèse peut présenter également les caractéristiques suivantes : - ledit composé silico-alumineux peut comprendre une teneur en oxyde de calcium 15 supérieure ou égale à 25%, en masse, par rapport à la masse totale dudit composé silico- alumineux ; - ledit composé silico-alumineux peut comprendre, en masse, par rapport à sa masse totale, au moins : de 25 à 55% d'oxyde de calcium (CaO), de 3 à 25% d'alumine (A1203) et de 20 à 50 % de SiO2; 20 - ledit composé silico-alumineux peut comprendre, en masse, par rapport à sa masse totale, au moins : de 35 à 45% d'oxyde de calcium (CaO), de 5 à 15% d'alumine (A1203) et de 30 à 45 % de SiO2 ; - le ratio molaire Si/A1 dudit composé silico alumineux varie de 0,1 à 6, de préférence de 1 à 4; 25 - la composition de liant peut comprendre, en masse, par rapport à la masse totale de ladite composition de liant, de 45 à 95% dudit composé silico-alumineux, de 2 à 25 % de chaux de préférence hydratée et de 3 à 30 % de sel alcalin ; - la composition de liant peut comprendre, en masse, par rapport à la masse totale de ladite composition de liant, de 65 à 85% dudit composé silico-alumineux, de 5 à 20 % de chaux de 30 préférence hydratée et de 10 à 25 % de sel alcalin (les proportions de CaO qui peuvent être issues de la chaux de l'activateur alcalino-calcique ne sont pas comprises dans les proportions de CaO qui peuvent être présentes dans le composé silico- alumineux) ; - le sel alcalin de l'activateur alcalino-calcique peut être du carbonate de potassium, du carbonate de sodium, du silicate de potassium, du silicate de sodium ou un de leurs mélanges ; 35 - la composition de liant peut comprendre, en outre une source de sulfates. La présente invention concerne également un matériau comprenant un sol, un granulat ou leur mélange, ledit sol, ledit granulat ou leur mélange comportant éventuellement une source de 3028509 5 sulfates, caractérisé en ce qu'il comprend en outre de l'eau et une composition de liant de géosynthèse tel que décrite ci-dessus. Par « sol, granulat ou leur mélange comportant une source sulfaté », on entend un sol, granulat ou leur mélange comprenant des sulfates à un seuil par exemple supérieur ou égale à 5 0,5%, de préférence supérieur ou égale à 0,7%, en masse, par rapport à la masse totale du sol et/ou granulat. Dans le cadre de la présente invention, un sol peut-être défini selon la norme NF P 11-300 « classification de matériaux utilisables dans la construction des remblais et des couches de forme d'infrastructures routières ». Cette norme permet de classer les sols en fonction d'un certain 10 nombre de paramètres : - Classe A - sols fins, - Classe B - sols sableux et graveleux avec fines, - Classe C - sols comportant des fines et des gros éléments, - Classe D - sols insensibles à l'eau. 15 A titre d'exemple, le sol peut être majoritairement composé de graves, de marnes, d'argiles ou encore de limons. Également, selon l'invention, un granulat peut correspondre à des granulats naturels, artificiels ou recyclés répondant notamment à la norme NF P 18-545 et est généralement composé de sables, de gravillons, de fillers, de sablons (sables à grains très fins), de poussières ou d'un 20 mélange de ces constituants. En particulier, la composition de liant représente de 1 à 30%, de préférence de 2 à 20%, en masse, par rapport à la masse totale du matériau. En outre, dans le matériau est présente une fraction de sulfates, sulfures ou autres éléments soufrés dans une proportion de 0,7 à 20%, en masse, par rapport à la masse totale du 25 matériau. L'invention a également trait à un procédé de préparation d'une composition de liant de géosynthèse telle que décrite ci-dessus, comprenant au moins l'étape suivante : le mélange pendant une durée de 0,5 minutes à 15 minutes, dans un malaxeur à pulvérulent : d'un activateur alcalino-calcique comportant de la chaux et un sel alcalin , avec un composé silico-alumineux 30 comprenant une teneur en oxyde de calcium supérieure ou égale à 15%, en masse, par rapport à la masse totale dudit composé silico-alumineux. Enfin, l'invention porte également sur un procédé de préparation d'un matériau tel que défini ci-dessus, comprenant une composition de liant de géosynthèse telle que décrite ci-dessus et comprenant au moins les étapes suivantes : 35 (i) la préparation d'une composition de liant telle que définie ci-dessus ; (ii) la préparation d'un sol ou d'un granulat ou leur mélange comportant éventuellement une source de sulfates; 3028509 6 (iii) l'épandage de la composition de liant sur le sol et/ou le granulat de l'étape (ii) ; (iv) le malaxage du sol et/ou du granulat obtenu(s) à l'étape (iii) ; (v) éventuellement un ajout d'eau de gâchage lors de l'étape (iii) et/ou pendant et/ou après l'étape de malaxage (iv) de la composition de liant avec le sol et/ou le granulat. 5 Cet ajout d'eau est fonction de l'eau contenue et mesurée au préalable dans le sol et/ou le granulat. En particulier, les étapes (iii) et (iv) peuvent être remplacées par une fabrication en centrale, de façon continue ou discontinue avant d'être mis en oeuvre sur un chantier. 10 Description des figures La présente invention sera mieux comprise à la lecture de la description suivante accompagnée des dessins figurant en annexe parmi lesquels : - la figure 1 est un graphique qui montre la résistance en compression directe Rc en fonction du temps en jours d'un sol B5 comprenant en masse par rapport à la masse totale du 15 matériau soit 5%, soit 8% d'un liant selon l'invention ; et - la figure 2 est un graphique qui montre l'évolution entre 7 et 28 jours de la résistance en compression indirecte Rit, ainsi que le module d'élasticité du sol B5 de la figure 1 traité avec 5% de liant selon l'invention. 20 Description détaillée de l'invention La société Demanderesse s'est attachée au développement de nouvelles compositions de liant adaptées aux exigences des professionnels des « ouvrages » (comme les ouvrages en béton pour le bâtiment et les traitement de sols, des granulats pour les infrastructures de transport, etc), à savoir permettant d'améliorer les résistances mécaniques et notamment les résistances en 25 compression directes ou indirectes de matériau dans lequel ils sont incorporés, tout en réduisant notamment les émissions de CO2des liants actuels. Elle s'est également attachée au développement de nouvelles compositions de liants destinées à traiter les sols ou les granulats problématiques, tels que les sols contenant des sulfates ou encore des sols riches en matières organiques. 30 A cet effet, la présente invention concerne une composition de liant de géosynthèse comprenant au moins : un activateur alcalino-calcique comportant au moins (a) de la chaux, telle que de la chaux hydratée et (b) un sel alcalin, tel que du carbonate de sodium ou de potassium, et (c) un composé silico-alumineux, 35 caractérisée en ce ledit composé silico-alumineux comprend une teneur en oxyde de calcium supérieure ou égal à 15%, en masse, par rapport à la masse totale dudit composé silico-alumineux. 3028509 7 De par ces caractéristiques et en particulier la combinaison du couple activateur alcalinocalcique et composé silico-alumineux spécifique, la composition de liant selon l'invention, présente de nombreux avantages. Elle permet de traiter des sols en place et/ou des granulats et en particulier des sols et/ou 5 des granulats présentant une teneur relativement élevée en sulfates (par exemple au-delà de 0,7 % en masse) pour la réalisation de remblais ou de couches de forme qui soient stables, homogènes et durables, tout en présentant des caractéristiques mécaniques comparables, par exemple, à celles d'une grave-ciment ou d'une grave traitée au liant hydraulique. La Demanderesse a notamment découvert, de manière surprenante, que l'association d'un 10 activateur alcalino-calcique (comme de la chaux hydratée avec un sel alcalin, par exemple du carbonate de sodium ou de potassium), et d'un composé silico-alumineux comprenant un minimum d'oxyde de calcium permettait d'améliorer la résistance à la compression, et ainsi les propriétés mécaniques d'un sol ou d'un granulat dans lequel il est additionné. En effet, comme le montre les résultats des essais expérimentaux illustrés dans la présente 15 demande, la composition de liant de géosynthèse selon l'invention améliore, dans certains cas, de plus de 85% la résistance à la compression par rapport à d'autres compositions de liant testées (cf. :tableau 7). En outre, la composition assure une bonne répartition des charges sur le support, grâce à la rigidité du matériau ou de la nouvelle structure ainsi obtenu(e). 20 Egalement, grâce à cette caractéristique, la composition selon l'invention assure un bon comportement par temps chaud sans déformation, et un bon comportement vis-à-vis des cycles de gel-dégel. De plus, le traitement de sols en place grâce à la composition selon l'invention possède une facilité d'adaptation aux contraintes d'exploitation. 25 La composition de liant selon l'invention est peu onéreuse et facile à mettre en oeuvre (forte disponibilité des composés de l'invention). Sans être liée par une quelconque théorie, il semblerait que la composition ainsi définie conduirait à une prise chimique qui ferait participer abondamment les différents éléments qui seraient nécessaires à la formation d'ettringite ou de thaumasite secondaire, responsables des 30 désordres précédemment mentionnés. Notamment cette composition permettrait de consommer les ions sulfates, aluminium et calcium solubles dans l'eau présents à la fois dans le liant, mais aussi potentiellement dans le sol ou le matériau granulaire à traiter. En outre, la composition de liant de géosynthèse selon l'invention présente l'avantage de limiter très fortement les impacts H.S.E. (Hygiène, Sécurité, Environnement) sur les personnels 35 d'application. La chaux hydratée et le sel alcalin, comme le carbonate de sodium, activés par l'eau, permet de former un activateur alcalin par formation in situ de soude qui « s'attaque » au composé silico-alumineux particulier de l'invention, ainsi qu'aux éventuels autres composés silico-alumineux 3028509 8 (argiles, etc) contenus dans le sol/granulat traité. Ceci aurait pour effet de renforcer les propriétés mécaniques du matériau traité. Enfin, la composition selon l'invention présente l'avantage d'utiliser un activateur alcalin également favorable vis-à-vis des contraintes HSE. En effet l'activation de type sodique est 5 réalisée dans le matériau contenant le liant après introduction de l'eau d'apport. La soude se forme in situ dans le matériau traité et n'est donc pas en contact direct avec l'utilisateur. Tel qu'indiqué précédemment, le liant selon l'invention comprend un activateur alcalino- calcique, comprenant (a) de la chaux comme de la chaux hydratée (Ca(OH)2) et (b) un sel alcalin. Cette chaux (a), qui peut être hydratée, éteinte ou vive (a), peut en particulier présenter une 10 teneur en masse par rapport à la masse totale de la chaux d'au moins 50%, de préférence de 50 à 99,9% de Ca(OH)2. Une plage de valeur entre 50 et 99,9% inclus notamment les valeurs suivantes : 50, 55, 60, 65, 70, 75, 80, 85, 90, 95, 96, 97, 98, 99. En général, la chaux hydratée sera préférée. La chaux (a) se présente en général sous forme de poudre. 15 En particulier, au moins 50%, de préférence de 50 à 99%, et notamment au moins 90% de la chaux hydratée (a) peut passer à travers un tamis de 200pm, voire de 90 lm. Egalement, une plage de valeur entre 50 et 99% inclus notamment les valeurs suivantes : 50, 55, 60, 65, 70, 75, 80, 85, 90, 95, 96, 97, 98, 99. A titre d'exemple, le diamètre maximum (Dmax) est inférieur ou égale à 2000 lm, voire 20 inférieure ou égale à 200 lm. Il peut présenter une surface spécifique Blaine supérieure ou égale à 3000 cm2/g, de préférence entre 15000 et 20000. Le liant comporte également (b) un sel alcalin. Un sel alcalin selon l'invention peut être choisi parmi : du carbonate de sodium (Na2CO3), 25 du carbonate de potassium (K2CO3), du silicate de sodium (Na2SiO3) ou du silicate de potassium (K2O5Si2). En général, le sel alcalin (b) présente un taux de pureté supérieur ou égal à 80% et de préférence supérieur ou égal à 95% et est employé sous forme de poudre. Le diamètre moyen des grains de sel alcalin est en général inférieur à 1000 lm. 30 En particulier, le composé silico alumineux (c) comprend une teneur en oxyde de calcium supérieure ou égale à 15%, en masse, par rapport à la masse totale dudit composé silicoalu mineux. Une teneur en oxyde de calcium supérieure ou égale à 15%, signifie une teneur en oxyde de calcium supérieure ou égale à 15%, 20%, 25%, 30%, 35%, 40%, 43%, 45%, 48%, 50%, 53%, 35 55%, 58%, 60%, 63%, 65%, 68%, 70%. En général, ledit composé silico alumineux (c) comprend au moins, en masse, par rapport à la masse totale du composé silico-alumineux : de 25 à 55% d'oxyde de calcium (CaO), de 3 à 25% 3028509 9 d'alumine (A1203) et de 20 à 50 % de SiO2. Selon un mode de réalisation, ledit composé silico-alumineux (c) comprend au moins, en masse, par rapport à la masse totale du composé silico-alumineux : de 35 à 45% d'oxyde de calcium (CaO), de 5 à 15% d'alumine (A1203) et de 30 à 45 % de SiO2. Le composé silico- 5 alumineux particulier de l'invention peut comprendre en outre des traces d'oxyde de titane ou d'alcalino-terreux comme MgO, Fe203, TiO2, S03, Na2O ou encore K2O. Le pourcentage de silice réactive peut par exemple être supérieur ou égal à 15% en masse, de préférence entre 15 et 50% et de manière encore plus préférée de 25 à 45% en masse ; tandis que le pourcentage d'alumine réactive peut-être par exemple supérieur ou égal à 2 % en masse, 10 de préférence de 2 à 25% en masse et idéalement de 5 à 15% en masse, par rapport à la masse totale du composé silico-alumineux. En outre, la valeur CEC (cmol(+)/kg) peut varier notamment de 2 à 25, de préférence de 5 à 15. Généralement, le ratio molaire Si/A1 du composé silico-alumineux selon l'invention varie de 0,1 à 6, de préférence de 1 à 4. 15 Le composé silico-alumineux (c) selon l'invention se présente, en général, sous forme de poudre. En particulier, au moins 50%, de préférence de 50 à 99%, et notamment au moins 90% du composé silico-alumineux peut passer à travers un tamis de 32 lm. A titre d'exemple, le diamètre médian (D50) peut aller de 2 à 50 lm, de préférence de 2 à 20 lm et en particulier de 5 à 15 lm. Il peut présenter une surface spécifique Blaine supérieure ou égale à 2000 cm2/g, de 20 préférence entre 2000 et 6000 et en particulier entre 4000 et 5000. Le liant selon l'invention peut également comprendre (d) une source sulfatée, comme des sulfates de calcium (gypse (CaS042-)) ou de magnésium, notamment si le sol et/ou les granulats à traiter n'en contiennent pas suffisamment. La teneur, en masse, de cette source sulfatée, par rapport à la masse totale du liant peut varier de 10 à 30%, de préférence de 15 à 20%. 25 Cet ajout d'une source sulfatée permet de conforter la prise, le durcissement et la tenue à l'eau de la composition de liant. La source sulfatée peut être également intégrée au liant sous forme pulvérulente. La composition de liant selon l'invention peut éventuellement comprendre en outre des additifs, destinés à contrôler la cinétique de prise (accélérateurs ou retardateurs de prises). Ces 30 additifs sont bien connus de l'homme du métier. Pour que la composition de liant puisse agir (à savoir, que la réaction se produise), il est nécessaire que le liant soit en contact avec de l'eau (catalyseur). La teneur en eau peut être déterminée classiquement au moyen de l'essai Proctor et pourra être déterminée par un homme du métier. Suivant la nature du matériau à traiter et son mode de mise en oeuvre, le taux de gâchage 35 optimal pourra varier, par exemple, entre 1 et 50% et en particulier entre 5 et 25%. La teneur en eau peut être également déterminée classiquement au moyen de tout autre essai connu de l'homme du métier et qui sera plus adapté au matériau à traiter tel que l'essai d'affaissement au 3028509 10 cône d'Abrams utilisé dans les bétons. La chaux (a) et le sel alcalin (b), par exemple de sodium ou de potassium vont ainsi former in situ, avec l'eau, un activateur alcalin, respectivement de la soude ou de la potasse caustique. Cette dernière va ensuite réagir avec le composé silico-alumineux (c) particulier de l'invention de 5 sorte à former, de manière surprenante, un liant aux propriétés améliorées. Comme illustré dans les essais expérimentaux ci-dessous, l'association de ces trois composés les fait agir en synergie pour permettre d'améliorer les résistances mécaniques du sol et/ou des granulats traités. En général, la composition de liant selon l'invention, comprend, en masse, par rapport à la masse totale de ladite composition de liant, de 45 à 95% dudit composé silico-alumineux, de 2 à 25 10 % de chaux, de préférence de chaux hydratée et de 3 à 30 % de sel alcalin tel que du carbonate de sodium. En particulier, la composition de liant selon l'invention, comprend, en masse, par rapport à la masse totale de ladite composition de liant, de 65 à 85% dudit composé silico-alumineux, de 5 à 20 % de chaux, de préférence de chaux hydratée et de 10 à 25 % de sel alcalin tel que du 15 carbonate de sodium. En particulier, le diamètre médian de la composition de liant selon l'invention (D50) varie de 1 à 100 lm, de préférence de 5 à 60 lm et idéalement de 5 à 30 lm. L'invention porte également sur un procédé de préparation d'une composition de liant telle que définie ci-dessus. 20 Le procédé comprend au moins l'étape suivante : le mélange pendant une durée de 0,1 minute à 15 minutes, de préférence de 0,5 à 10 minutes, et en particulier de 1 à 5 minutes, dans un malaxeur à pulvérulent, de la composition de liant telle que définie ci-dessus, à savoir comprenant au moins : activateur alcalino-calcique, comprenant par exemple (a) de la chaux hydratée et (b) un 25 sel alcalin, tel que du carbonate de sodium ou de potassium, et (c) un composé silico-alumineux comprenant une teneur en oxyde de calcium supérieure ou égale à 15%, en masse, par rapport à la masse totale dudit composé silico-alumineux. Le malaxeur convenant pour le procédé peut être du type horizontal, planétaire, à pales ou 30 conique. Par exemple, la vitesse de malaxage pourra être entre 1 et 220 tr/min, idéalement de 60 tr/min dans le cas d'un malaxeur planétaire. Ce procédé permet d'obtenir des gâchées régulières. En outre, l'équipement ainsi que les paramètres de fonctionnement de cet équipement sont 35 ceux classiquement utilisés pour fabriquer des compositions de liants standards et pourront être adaptés par un homme du métier. 3028509 11 La composition de liant selon l'invention est en particulier destinée à traiter des sols afin de renforcer leurs propriétés mécaniques. De préférence, le sol et/ou le granulat comprend une source sulfaté telle que décrite ci-dessus. 5 Selon l'invention, la composition de liant susmentionnée peut être employée pour le traitement des sols et/ou des granulats en place selon les techniques conventionnelles, à savoir par épandage préalable du liant sur le sol et/ou des granulats avec un procédé de dosage adapté (volumétrique ou pondéral) ou par disposition de sacs de liants sur le sol. L'épandage du liant est suivi du malaxage du sol sur l'épaisseur prévue grâce à un malaxeur mobile prévu à cet effet ou un 10 pulvimixeur. Le dispositif de malaxage mobile permet de maîtriser l'épaisseur du sol traité de façon à maîtriser la composition du mélange. L'ajustement de l'eau de gâchage se fait par mesure préalable de l'eau contenue dans le sol, puis ajout du complément d'eau nécessaire à la prise du liant. Cet ajout d'eau peut se faire avant, pendant ou après le malaxage du liant avec le sol et/ou les granulats. Le matériel d'apport d'eau doit assurer la maîtrise du dosage prévu. 15 En outre, l'invention porte également sur un matériau ou une structure comprenant un sol ou un granulat ou leur mélange, comprenant éventuellement une source sulfaté, caractérisé en ce qu'il comporte de l'eau et une composition de liant tel que défini ci-dessus. En général, la composition de liant représente, en masse, par rapport à la masse totale du matériau, de 1 à 30%, de préférence de 2 à 20%. 20 A titre d'exemple, le matériau peut comprendre une fraction de sulfates, sulfures ou autres éléments soufrés dans une proportion de 0,7 à 20%, en masse, par rapport à la masse totale du matériau. De préférence, le taux de gâchage en eau varie de 1 à 50% en masse, de préférence de 5 à 25% en masse. Le taux de gâchage est exprimé par le rapport entre la quantité d'eau et la 25 quantité de matériaux secs en masse. La teneur en eau sera de préférence déterminée selon l'essai Proctor (NF P 98-231-1) connu de l'homme du métier et utilisé couramment dans le domaine routier. Ainsi, celui-ci saura adapter le taux de gâchage en fonction du sol et/ou des granulats à traiter, ou encore de la composition de liant ou de la maniabilité recherchée. 30 En particulier, le matériau ou la structure peut être obtenu selon le procédé de préparation suivant comprenant au moins, les étapes suivantes : i) la préparation d'une composition de liant telle que définie ci-dessus ; ii) la préparation préalable d'un sol, d'un granulat ou leur mélange, ledit sol, granulat ou leur mélange comportant éventuellement une source de sulfate ; 35 iii) l'épandage de la composition de liant sur le sol et/ou le granulat de l'étape (ii) ; iv) le malaxage du sol et/ou du granulat obtenu(s) à l'étape (iii) ; 3028509 12 v) éventuellement, un ajout d'eau de gâchage lors des étapes ii) à iv), soit avant, pendant ou après le malaxage de la composition de liant avec le sol et/ou le granulat (cet ajout est fonction de l'eau contenu et mesuré au préalable dans le sol et/ou le granulat) ; 5 vi) éventuellement, le réglage et le compactage du matériau ; vii) et optionnellement la réalisation de la protection ou d'une couche de surface. En général, le procédé de fabrication du matériau selon l'invention met en oeuvre les techniques et les équipements habituellement utilisés pour les matériaux standards obtenus à partir d'un liant hydraulique et d'un sol et/ou d'un granulat. 10 L'étape ii) de préparation d'un sol et/ou d'un granulat peut comprendre le défonçage du sol, ainsi que sa remise au profil, voire sa correction granulaire éventuelle par apport par exemple de matériaux nouveaux ou par concassage ou par écrêtage ou par les trois solutions à la fois. A titre d'exemple, l'étape iv) peut être réalisée par un malaxeur. Un malaxeur convenant pour le procédé peut être mobile sur une machine de traitement en place, à rotors, arbre horizontal 15 ou vertical. De préférence, la vitesse de malaxage pourra être comprise entre 1 et 220 tr/min, idéalement de 150 tr/min dans le cas d'une machine de traitement en place à arbre horizontal. L'étape (ii) de malaxage du sol ou du granulat peut-être réalisée pendant une durée de 0,1 à 15 minutes, de préférence de 0,5 à 10 minutes et idéalement de 2 minutes. 20 Un homme du métier saura adapter la vitesse de malaxage et le temps de cette étape en fonction du sol/granulat à traiter ainsi que du matériel à disposition En général, le taux de gâchage en eau varie de 1 à 50% en masse, de préférence de 5 à 25% en masse. Le taux de gâchage est exprimé par le rapport entre la quantité d'eau et la quantité de matériaux secs. 25 Selon un autre mode de réalisation, le matériau peut être préparé en centrale équipée d'un malaxeur horizontal, conique, à pales, planétaire ou train valseur. En particulier, selon ce mode de réalisation, les étapes (iii) et (iv) peuvent être remplacées par une fabrication en centrale, de façon continue ou discontinue avant d'être mis en oeuvre sur un chantier. Ainsi, les différents constituants du matériau peuvent être mélangés directement dans la centrale avant d'être répandu à l'endroit 30 désiré. De même, l'étape (iv) d'incorporation du liant peut-être réalisée pendant une durée de 1 seconde à 5 minutes, de préférence de 0,1 à 1 minute et idéalement de 0,5 minute à une vitesse de malaxage entre 50 et 80 tr/min. Les exemples suivants illustrent l'invention sans la limiter. A moins qu'il ne soit indiqué 35 autrement dans le reste de la description, les pourcentages sont exprimés en masse. 3028509 13 Exemples A) Caractérisation / Résistance à la compression simple Rc (NF EN 13286-41) 5 Une éprouvette contenant un sol traité au liant à tester est soumise à une compression jusqu'à la rupture. L'effort maximal supporté par l'éprouvette est enregistré et la résistance à la compression est calculée. En particulier, l'essai consiste à solliciter une éprouvette cylindrique de diamètre 0 5cm et de hauteur h 10cm (5x10) entre deux plateaux perpendiculairement à son axe principal, sur une 10 presse pilotée par ordinateur, avec une vitesse d'application de la force constante de 0,1kN.s-1. Plus la valeur de Rc est élevée et plus le matériau testé comprenant un liant/ciment présente une bonne résistance mécanique. / Résistance à la traction indirecte R,t (NF EN 13286-42) 15 La norme NF EN 13286-42 est utilisée pour déterminer la résistance à la traction indirecte Rit. Il s'agit de mettre en contact le plateau avec l'éprouvette puis d'appliquer une charge de manière continue et uniforme avec une vitesse ne dépassant pas 0,2 MPa/s. Plus la valeur de R,t est élevée et plus le matériau testé comprenant un liant/ciment présente une bonne résistance mécanique. 20 / Détermination du module d'élasticité E (NF EN 13286-43) La norme NF EN 13286-43 décrit la méthode à suivre pour mesurer E. Le module d'élasticité donne des informations sur le comportement du matériau testé soumis à des contraintes et caractérise la rigidité du matériau. 25 Plus le module d'élasticité est élevé et moins le matériau se déforme sous la contrainte et par conséquent, plus il est rigide. / Détermination des références de compactage d'un matériau NF P 94-093 (courbe de Proctor) 30 Cet essai permet de déterminer la quantité d'eau à introduire dans un mélange en technique routière. Il a été utilisé pour chaque essai illustré dans la demande. Le principe de cet essai consiste à humidifier un matériau à plusieurs teneurs en eau et à compacter, pour chacune des teneurs en eau, selon un procédé et une énergie normalisés. Pour chacune des valeurs de teneur en eau considérée, on détermine la masse volumique 35 sèche du matériau et on trace la courbe des variations de cette masse volumique en fonction de la teneur en eau. D'une manière générale cette courbe, appelée courbe Proctor, présente une valeur 3028509 14 maximale de la masse volumique du matériau sec qui est obtenue pour une valeur particulière de la teneur en eau. B) Préparation de deux compositions de liant 5 Deux compositions de liant selon l'invention (Liant 1 et Liant 2) ont été fabriquées à partir de carbonate de sodium anhydre, de chaux hydratée (ou éteinte) Ca(OH)2 , d'un laitier moulu de haut fourneau. En particulier, la chaux hydratée présente la formule chimique Ca(OH)2 et la composition suivante : (CaO + MgO) total > 90% 10 Ca(OH)2 teneur en chaux éteinte > 90% CO2 _ 93% Pénétration : > 10 mm et 97% et une masse volumique de 2,53 réelle Mg/m3 et un diamètre médian indicatif (d50) de 60 lm (plus de 95% du carbonate de sodium passe à travers un tamis de 200 lm). Le laitier de haut fourneau moulu présente notamment la composition illustrée dans les 25 tableaux 1 et 2 ci-dessous : Composé Pourcentage en masse CaO 43,4 SiO2 37,1 A1203 10,8 MgO 6,7 Fe2O3 0,6 TiO2 0,5 S03 0,1 S2- 0,9 Na2O 0,34 K2O 0,24 Na2O eq. 0,46 Cl- 0,01 30 35 dont : Silice réactive (%) selon NF EN 197-1 36,3 Alumine réactive (%) Méthode GEOS 10,2 CEC (cmol( + )/kg} 10,0 Tableau 2 Tableau 1 3028509 15 Le laitier de haut fourneau moulu présente une surface spécifique Blaine, mesurée selon la norme NF EN 196-6 de 4450 ± 300 cm2/g, une masse volumique réelle de 2,90 ±0,03 g/cm3 et un 5 diamètre médian indicatif (d50) de 12 lm (plus de 95% du laitier passe à travers un tamis de 32 1-1m). La composition de Liant 1 selon l'invention présente la formulation décrite dans le tableau 3 ci-dessous: Liant 1 (% en masse) Laitier moulu 74,6 Carbonate de sodium 14,7 Chaux hydratée 10,7 Tableau 3 10 Le Liant 1 se présente sous forme de poudre blanche et possède une masse volumique de 2,82 Mg/m3 et une granulométrie 0/2mm avec 1 lm D50 (%) 100 lm (plus de 80% du Liant 1 passe à travers un tamis de 50 lm et plus de 60% du Liant 1 passe à travers un tamis de 20 lm). Le Liant 2 selon l'invention comprend en outre un additif sulfatique sous forme de plâtre ou gypse afin d'améliorer la prise et la tenue à l'eau du liant selon l'invention. 15 Ainsi le Liant 2 présente la formulation suivante (tableau 4) : Liant 2 (% en masse) Laitier moulu 62,2 Carbonate de sodium 12,3 Chaux hydratée 8,9 (additif sulfatique) 16,7 Tableau 4 Le Liant 1 et le Liant 2 ont été préparés par mélange des différents constituants dans un mélangeur à pulvérulent de type malaxeur horizontal à pales présentant une vitesse de malaxage 20 de 60 tr/min pendant une durée de 3 minutes. C Essais Pour les essais ci-dessous, le Liant 1 décrit ci-dessus a été utilisé. 25 C.1 : Stockabilité Un essai de stockabilité a été mené afin d'apprécier la durée de vie du liant selon l'invention. Pour cet essai, 94,4% en masse d'un sol fin légèrement argileux de type Al (limon typique présent en région parisienne présentant une valeur au bleu VBS égale à 1,5 et 75% en 3028509 16 masse d'éléments passants au tamis de 80 microns) selon le Guide de la Technique Routière (GTR) a été mélangé avec 5,6% en masse du Liant 1 selon l'invention (les pourcentages sont indiqués par rapport à la masse totale du sol Al + du Liant 1). Le mélange testé a été préparé : 5 - par malaxage dans un malaxeur à pales pour sol de type « cutter » pendant 30 secondes à une vitesse de 24 tr/min pour le bol et 3000 tr/min pour les pales afin d'homogénéiser le sol A1, - puis incorporation du Liant 1 et malaxage de l'ensemble sol + Liant 1 pendant 30 secondes à une vitesse de 24 tr/min pour le bol et 3000 tr/min pour les pales, et - malaxage après ajout d'eau (taux de gâchage de 15..% déterminé par l'essai Proctor) 10 pendant 2 min à 24 tr/min pour le bol et 3000 tr/min pour les pales. Les résultats de résistances en compression sont les suivants : Rc (MPa) 24 heures 7 jours Moulage immédiat après fabrication du Liant 1 1,8 2,7 Moulage avec Liant 1 ayant vieilli 1 mois dans un seau étanche 1,3 2,3 Moulage avec Liant 1 ayant vieilli 7 mois dans un seau étanche 1,7 2,5 Tableau 5 C.2 : Influence du type d'apport silico-alumineux 15 Différentes sources silico-alumineuses ont été étudiées à titre comparative (argile, kaolin, cendre volante) afin de démontrer la spécificité de la source alumineuse selon l'invention, à savoir dans cet exemple le laitier de haut fourneau (HF) moulu décrit ci-dessus. Les formulations testées (pourcentage en masse) sont les suivantes (tableau 6) : Laitier HF Argile Kaolin Cendre volante Carbonate de sodium Chaux hydratée Fl 74,6 14,7 10,7 F2 74,6 - F3 - 74,6 F4 74,6 20 Tableau 6 Le taux de gâchage pour cet essai est déterminé par l'essai Proctor NF P94-093 et est de 9,9 à 14 % pour les formulations Fl à F4. Le matériau traité est un sable calcaire 0/4 mm. Il provient de la carrière SMBP situé à Berchère les Pierre (28) et correspond à un calcaire de Beauce. Pour cet essai, 83% en masse de 3028509 17 sable calcaire 0/4 mm a été mélangé avec 17% en masse du Liant 1 selon l'invention (les pourcentages sont indiqués par rapport à la masse totale du sable calcaire + du Liant 1). Le mélange testé a été préparé : - par malaxage du sable naturel dans un malaxeur planétaire pendant 30 secondes à une 5 vitesse de 60 tr/min, - puis malaxage toujours à une vitesse de 60 tr/min pendant 5 min d'une première fraction d'eau afin de saturer le sable calcaire en eau, - incorporation du Liant 1 et malaxage de l'ensemble sable + Liant 1 pendant 30 secondes à une vitesse de 60 tr/min, et 10 - malaxage après ajout d'une seconde fraction d'eau de sorte que le taux de gâchage soit de 9,9 à 14% selon les formules (déterminé par l'essai Proctor) pendant 2 min à 60 tr/min. Pour chaque formulation ci-dessus, un essai de compression Rc selon la norme NF EN 13286-41 a été réalisé au bout de 24 heures et au bout de 7 jours. Le résultat est le suivant Rc 24 h (MPa) Rc 7 jours (MPa) Variation en % par rapport à F1 24h 7 jrs F1 13 18 - - F2 1,4 2,7 -89,23 -85,00 F3 0,7 1,9 -94,62 -89,44 F4 1,3 3,1 -90,00 -82,78 15 Tableau 7 Ainsi, la formulation selon l'invention F1 présente une résistance à la compression qui est bien supérieure à celle obtenue avec d'autres sources de composés silico-alumineux. On observe une amélioration de plus de 85% minium que ce soit au bout de 24 heures ou au bout de 7 jours. Le liant selon l'invention présente ainsi une très bonne résistance mécanique. 20 C.3 : Influence des composants du liant selon l'invention Le but de cet essai est de déterminer les performances mécaniques (Rc) du liant selon l'invention en retirant un à un chacun des composants afin d'évaluer leur influence. Le matériau traité est le sable calcaire 0/4mm défini précédemment. Le dosage en liant 25 selon l'invention (Liant 1) et des liants comparatifs est de 17% en masse par rapport à la masse totale du sable + liant. Le procédé de préparation du sable est le même que pour l'essai précédent (C.2). Les formulations de liants testées (pourcentage en masse) et les résultats de Rc sont illustrés dans le tableau 8 ci-dessous : 3028509 18 Liant testé avec le sable calcaire 0/4 Résultat Rc Laitier HF Chaux hydratée Carbonate de sodium Rc 24 h (MPa) Rc 7 jours (MPa) F1 74,6 10,7 14,7 13 18 F5 74,6 25,4 4,7 7 F6 74,6 25,4 2,6 17 F7 100 0,7 1,3 Tableau 8 Le taux de gâchage pour cet essai est déterminé par l'essai Proctor NF P94-093 et est de 5 10,2% pour les formulations F5 à F7. Par conséquent, cet essai démontre que l'association des trois composants de l'invention, à savoir le silico-alumineux (laitier HF), la chaux hydratée et le carbonate de sodium permet d'obtenir d'excellentes résistances mécaniques à la fois au bout de 24 heures et de 7 jours, ce qui n'est pas le cas lorsque l'on n'utilise pas cette association. En outre, ces composés agissent en synergie 10 puisque le résultat en compression pour la formulation F1 est nettement supérieur à la somme des résultats en compression obtenus avec les formulations F5 et F6 à 24 heures. C.4 : Variations des dosages des composants du liant selon l'invention Tout comme pour l'essai C.3, cet essai a été réalisé sur le sable calcaire 0/4mm défini ci- 15 dessus. Le dosage en liant selon l'invention (Liant 1 - F1) et des liants comparatifs est de 17% en masse par rapport à la masse totale du sable + liant. Le procédé de préparation du sable est le même que pour l'essai précédent (C.2). La proportion entre chaux hydratée et carbonate de sodium a été maintenue constante : 58%, en masse, de carbonate de sodium et 42%, en masse, de chaux hydratée, par rapport à la 20 masse totale de carbonate de sodium + chaux hydratée. Les formulations testées selon l'invention F1, F8 et F9, ainsi que les résultats de résistance en compression sont illustrés dans le tableau 9 ci-dessous : Liant testé avec le sable calcaire 0/4 Résultat Rc Laitier HF Chaux hydratée Carbonate de sodium Rc 24 h Rc 7 jours (MPa) (MPa) F1 74,6 10,7 14,7 13 18 F8 50,0 21,0 29,0 6 7,5 F9 90,0 4,2 5,8 9 16 3028509 19 Tableau 9 Le taux de gâchage en eau pour cet essai est déterminé par l'essai Proctor NF P94-093 et est de 10 % pour les formulations F8 à F9. Par conséquent, une teneur en laitier HF selon l'invention entre 50 et 90%, en masse, par 5 rapport à la masse totale du liant, donnent des résistances en compression satisfaisantes, notamment lorsque la teneur en laitier est de 75% en masse et ce lorsque l'activateur alcalin comporte, en masse, 58% de carbonate de sodium et 42% de chaud hydratée et que le liant est dosé à 17%, en masse, dans le sable 0/4mm à traiter par rapport à la masse totale liant + sable. 10 C.5 : Evolution des résistances en compression simple Rc, à la résistance indirecte R,t et module d'élasticité Pour cet essai, différents dosages de Liant 2 selon l'invention ont été testés, à savoir 5% en masse et 8% en masse sur un sol sableux et graveleux avec fines, très peu argileux de type B5 (GTR NF P 11-300) par rapport à la masse totale de liant + sol. 15 Le procédé de préparation du mélange sol + liant 2 est le même que celui décrit au point C.1, à savoir : on malaxe dans un malaxeur planétaire pendant 30 secondes à une vitesse de 60 tr/min afin d'homogénéiser le sol B5, on incorpore le Liant 2 et on malaxe l'ensemble sol B5 + Liant 1 pendant 30 secondes à 20 une vitesse de 60 tr/min, et on ajoute l'eau, puis on malaxe de nouveau (taux de gâchage de 14 à 15,5% pendant 2 min à tr/min. Les résultats de résistance en compression Rc, de résistance en compression indirecte Rt (appelée également résistance en compression diamétrale) et le module d'élasticité sont présentés 25 en figures 1 et 2. En se référant à ces figures, on remarque que les résistances en compression Rc et Rt sont tout à fait satisfaisantes, tout comme le module d'élasticité. C.6 : Efficacité du liant dans un sol contenant des sulfates (les pourcentages sont donnés 30 en masse par rapport à la masse totale des constituants) Pour cet essai, on a traité un sol fin de type limon faiblement argileux classé Al selon NF P 11-300. Ce type de sol s'il ne contient pas de sulfate peut être traité selon les règles de l'art en incorporant, premièrement, 1 % de chaux vive, puis ensuite 6 % de ciment normalisé de type CEM 35 Le même type de sol s'il contient des sulfates de calcium notamment peut être affecté de gonflements préjudiciables à son emploi. 3028509 20 C'est ce qui a été vérifié expérimentalement en traitant par ajout de 1% de chaux vive et 6 % de ciment CEM I un sol Al pur, puis le même sol auquel on a préalablement ajouté 3 % de plâtre dont le composé principal est du sulfate de calcium semi hydraté (CaSO4(H20)1/2). Des éprouvettes cylindriques de dimension 5x5 cm ont été moulées pour les deux 5 mélanges. Les éprouvettes ont ensuite été conservées dans de l'eau à 40°C pendant 7 jours, frettées dans des anneaux métalliques pour les éprouvettes destinées à la mesure de la résistance en traction indirecte et dans des filets plastiques pour les éprouvettes destinées à la mesure du gonflement. Pour le sol naturel sans sulfates, après 3 jours de conservation les résultats sont les 10 suivants : Rit = 0,78 MPa, gonflement volumique Gv = 0,2 % : la résistance est excellente (seuil d'acceptabilité : k 0,2 MPa) et le gonflement très faible (seuil d'acceptabilité : 5 %) Pour le sol additionné de 3 % de plâtre, les résultats sont les suivants. Rit = 0,60 MPa, gonflement volumique Gv = 12,5 % : bien que la résistance reste excellente (seuil 15 d'acceptabilité : k 0,2 MPa), le gonflement très important empêche tout emploi pratique d'un tel traitement. Nous avons répété cet essai sur le sol additionné de 3% de plâtre avec le liant de l'invention à deux taux : 8 et 11 %, en masse, par rapport à la masse totale liant + sol + plâtre. Pour cet essai le liant de l'invention ne contenait pas d'additif sulfaté (d). 20 On constate que le gonflement volumique observé est de 2,3 % pour une teneur de 8% en liant et de 4,9 % pour une teneur de 11 % en liant. Ces valeurs sont inférieures au seuil de tolérance et permettent donc d'envisager un emploi sur chantier. Les résistances en traction indirecte RiT sont respectivement de 0,75 et 0,82 MPa. La composition de liant de l'invention permet donc de traiter ce type de sol industriellement. 25 Par ailleurs nous avons également traité le sol naturel sans sulfate avec le liant de l'invention aux taux de 8% et 11 %. Cependant, dans les deux cas le liant n'a pas fait prise et les mesures n'ont pas pu être réalisées. Ceci montre que pour certains types de matériaux, notamment ceux qui sont assez fins et contenant une fraction argileuse, même en faible quantité, la présence de sulfates dans le mélange assure une prise minimale et l'obtention de performances 30 mécaniques satisfaisantes. Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention. REVENDICATIONS1. Composition de liant de géosynthèse comprenant au moins : un activateur alcalino-calcique comportant au moins de la chaux et un sel alcalin, et un composé silico-alumineux, caractérisée en ce ledit composé silico-alumineux comprend une teneur en oxyde de calcium supérieure ou égale à 15%, en masse, par rapport à la masse totale dudit composé silico- alumineux. 2. Composition de liant selon la revendication 1, dans laquelle ledit composé silico- alumineux comprend une teneur en oxyde de calcium supérieure ou égale à 25%, en masse, par rapport à la masse totale dudit composé silico-alumineux. 3. Composition de liant selon la revendication 1 ou la revendication 2, dans laquelle ledit composé silico-alumineux comprend, en masse, par rapport à sa masse totale, au moins : de 25 à 55% d'oxyde de calcium (CaO), de 3 à 25% d'alumine (A1203) et de 20 à 50 % de SiO2,. 4. Composition de liant selon l'une quelconque des revendications précédentes, dans laquelle ledit composé silico-alumineux comprend, en masse, par rapport à sa masse totale, au moins : de 35 à 45% d'oxyde de calcium (CaO), de 5 à 15% d'alumine (A1203) et de 30 à 45 % de SiO2. 5. Composition de liant selon l'une quelconque des revendications précédentes, dans laquelle le ratio molaire Si/A1 dudit composé silico-alumineux varie de 0,1 à 6, de préférence de 1 à 4. 6. Composition de liant selon l'une quelconque des revendications précédentes, comprenant, en masse, par rapport à la masse totale de ladite composition de liant, de 45 à 95% dudit composé silico-alumineux, de 2 à 25 % de chaux de préférence hydratée et de 3 à 30 % de sel alcalin. 7. Composition de liant selon la revendication précédente, comprenant, en masse, par rapport à la masse totale de ladite composition de liant, de 65 à 85% dudit composé silico- alumineux, de 5 à 20 % de chaux hydratée et de 10 à 25 % de sel alcalin. 8. Composition de liant selon l'une quelconque des revendications précédentes, dans laquelle le sel alcalin est du carbonate de potassium, du carbonate de sodium, du silicate de potassium, du silicate de sodium ou un de leurs mélanges. 9. Composition de liant selon l'une quelconque des revendications précédentes, comprenant une source de sulfates. 10. Matériau comprenant un sol, un granulat ou leur mélange, caractérisé en ce qu'il comprend de l'eau et une composition de liant de géosynthèse selon l'une des revendications 1 à 9. 3028509 22 11. Matériau selon la revendication 10, dans lequel la composition de liant représente, en masse, par rapport à la masse totale du matériau, de 1 à 30%, de préférence de 2 à 20%. 12. Matériau selon revendications 10 et 11, dans lequel est présente une fraction de sulfates, sulfures ou autres éléments soufrés dans une proportion de 0,7 à 20%, en masse, par 5 rapport à la masse totale du matériau. 13. Procédé de préparation d'une composition de liant de géosynthèse selon l'une des revendications 1 à 9, comprenant au moins l'étape suivante : le mélange pendant une durée de 0,5 minutes à 15 minutes, dans un malaxeur à pulvérulent : d'un activateur alcalino-calcique comportant de la chaux et un sel alcalin, avec un composé silico-alumineux comprenant une 10 teneur en oxyde de calcium supérieure ou égale à 15%, en masse, par rapport à la masse totale dudit composé silico-alumineux. 14. Procédé de préparation d'un matériau selon l'une des revendications 10 à 12 comprenant une composition de liant de géosynthèse préparée selon la revendication 13, comprenant au moins les étapes suivante : 15 i) la préparation de la composition de liant selon la revendication 13 ; ii) la préparation d'un sol, d'un granulat ou leur mélange comportant éventuellement une source de sulfates ; iii) l'épandage de ladite composition de liant sur le sol et/ou le granulat préalablement répandu lors de l'étape (ii) ; 20 iv) le malaxage du sol et/ou du granulat obtenu(s) à l'issue de l'étape (iii) ; y) éventuellement, un ajout d'eau de gâchage lors des étapes ii) à iv) : avant, pendant ou après le malaxage de la composition de liant avec le sol et/ou le granulat. 15. Procédé de préparation d'un matériau selon la revendication 14, caractérisé en ce les étapes (iii) et (iv) sont remplacées par une fabrication en centrale, de façon continue ou 25 discontinue avant d'être mis en oeuvre sur un chantier.